少なくとも吸水特性に優れる材料と空気の流れる通気流路部とから構成される冷却材料。前記通気流路部の送風面以外が通気性の無いカバー材料により囲まれ、通気流路部には、少なくとも1個以上の送風口が具備されている請求項1に記載の冷却材料。請求項1または2に記載の冷却材料を用いた冷却衣服。本発明は従来技術の課題を背景になされたもので、各種運動時や衣服が押し潰され、通気流路に荷重が掛かった際にも、送風阻害が小さく、体内からの汗を効率良く蒸発させることで、人体の体温上昇を抑制し、かつ、運動阻害性が小さい冷却材料を提供することにある。本発明は上記課題を解決するため、鋭意研究した結果、本発明を完成するに至った。すなわち、本発明は、以下のとおりである。1少なくとも吸水特性に優れる材料吸汗材料と空気の流れる通気流路部とから構成される冷却材料。2通気流路部の送風面以外が通気性の無いカバー材料により囲まれ、通気流路部には、少なくとも1個以上の送風口が具備されている1に記載の冷却材料。31または2に記載の冷却材料を用いた冷却衣服。本発明による冷却材料は、吸水特性に優れる材料吸汗材料と空気の流路を確保する通気流路部の少なくとも2つ以上から構成されるもので、各種運動時や鞄や装具等を装着し、衣服が押し潰され、通気流路に荷重が掛かった際にも、送風の阻害と装着性に関わる阻害違和感が小さく、効果的に空気を送り込むことができ、さらに、吸汗材料を用い、体内からの汗を吸収、蒸発させることで、効率良く気化熱を奪うことによって、人体の体温上昇を抑制することが可能な冷却材料を提供することが可能である。以下、本発明を詳細に説明する。本発明に係る吸水特性に優れる材料吸汗材料は、汗を吸収拡散し、放散しやすい材料が好ましく、本来疎水性であるポリエステル、ナイロン、ポリプロピレン、ポリエチレン等の合成繊維から適宜選定することが可能で、上記からなる繊維の原糸改質や表面加工により吸水拡散性、吸水速度及び放散性を向上させたもの、さらには、極細化繊維、異形断面形状繊維等を使用することも有効な手段である。また、これら繊維の混合化、複合化及び混繊した糸状からなる繊維集合体等を使用することも有効な手段となる。吸水特性に優れる材料吸汗材料の形状としては、通常の衣料用の織物、編物、不織布、または紙のいずれでもよい。体等への密着性を考慮すると、織物と編物の形態が好ましい。より好ましくは、伸縮性に優れる編物である。通気流路部としては、空気の流れを確保できる材料であれば特に限定されないが、熱可塑性樹脂の3次元スプリング構造体、エステル、ナイロン、ポリプロピレン、ポリエチレン等の合成繊維モノフィラメントを用いたダブルラッセル編物等が挙げられ、使用目的に応じて適宜選定することが可能である。しかし、各種運動時や圧縮時の送風の阻害性、着用性及び加工性等を考慮すると、3次元スプリング構造体が好ましい。この通気流路部の目的は、外部から与えられる機械的な力から通気流路を確保し、送風の阻害を防止することである。通気流路部の吸水特性の優れる材料吸汗材料への配置形態については、特に限定されるものではない。例えば、3次元スプリング構造体またはダブルラッセル編物等を使用する場合には、送風の均一性を考慮すると、吸水特性の優れる材料面以外を空気の透過しない材料で囲い、送風の効率を上げることが有効な手段である。空気の透過しない材料とは、特に限定されないが、生地へ樹脂をラミネートもしくはコーティングした材料やフィルムが挙げられ、縫製により囲う場合には、貫通部にシール加工を施すことが、より好ましい形態である。また、通気流路部の吸水特性に優れる材料面側については、そのままの形態で使用することが可能であるが、通気性が確保できる補強布などで通気流路部を袋状に覆うことも可能である。吸水特性の優れる材料吸汗材料と通気流路部の固定方法は、通気流路部を縫製、接着する、及び通気流路部を吸汗材料と他の材料で挟み押さえ込む方法等があるが、特に限定されるものではない。通風の均一性や装着性を考慮すると、通気流路部の上から他の材料で押さえ込むことがより好ましい。通気流路部の設置場所は、身体のいかなる部位にも装着することが可能であるが、質量や装着感等を考慮すると、冷却効果の高い部位に選択的に配置することは有効な手段である。通気流路部には、空気を送り込む送風口が少なくとも1個以上設置されていることが好ましい。送風の均一性等を考慮し、送風口の数は適宜設定が可能で、外部からの送風機やライン等からの空気供給が可能となる。送風口としては、空気が送風できる管であれば、特に限定されないが、装着感、重量等を考慮すると樹脂製のものが好ましい。次に実施例および比較例を用いて、本発明を具体的に説明するが、本発明はこれらの実施例によって制限されるものではない。尚、実施例に記載の評価は以下に記す方法による。吸水特性に優れる材料吸汗材料を以下の方法で作製した。ポリエステルフィラメント84デシテックス72フィラメントを使用し、スムース組織で編成後、定法により精錬し、更に分散染料により染色した。その後、親水化剤高松油脂株式会社製SR-1000を1濃度でパッド、ドライし、親水性を付与した。このようにして得られた編地は、厚さ0.80mm、質量153g/m2、吸水拡散性が2sec以下、吸水速度100mmであった。一方、3次元スプリング構造体を使用した通気流路部としては、東洋紡績株式会社製のブレスエアー登録商標を使用した。圧縮方向の厚みが20mm、見掛け密度45kg/m3、圧縮硬度3.5kg/φ200のブレスエアーをタテ20cm、ヨコ20cmの大きさで通気流路部とした。一方、カバー材料は、ポリウレタンをナイロン織物へコーティングした布帛を使用した。使用したナイロン織物は、78デシテックス96フィラメントからなる質量60g/m2の平織物を定法により精錬、染色、撥水処理、乾燥後、コーターを使用し、ウレタン樹脂溶液をコーティングした。これを、130°Cのオーブンで十分な皮膜が形成されるまで乾燥処理し、樹脂層厚50μmのカバー材料を得た。得られたカバー材料は、質量68g/m2の通気性の無い材料であった。更に、送風面以外をこのカバー材料で覆い送風の均一性を高めたものとし、ポリプロピレン製の長さ5cm、直径15mmの筒状の送風口を通気流路部の右側面へ設置した。着用試験上記吸汗材料を使用したTシャツを作成し、カバー材料の4隅を吸汗材料に縫いつけた。送風温湿度10°C×10RH、送風量150L/minで通気流路部へ送風しながら、冷却モニター試験を実施した。モニター試験は、環境温湿度32°C×70RHの人工気候室内で、30分間5km/hrトレッドミル上を駆け足し、鼓膜温上昇、心拍数、主観申告により温熱快適感を判定した。さらに、送風の阻害性と運動性については、ラジオ体操の各種運動を行った時の流量変動率とアンケートの結果から判定し、総合判定を行った。実施例1前記吸汗材料と通気流路部を使用し、着用試験を実施した。得られた着用試験の結果を表1に示す。比較例1実施例1における通気流路部と厚さ0.8mm、質量147g/m2の親水化処理を施していない、吸水拡散性が20sec以下、吸水速度20mmの吸汗材料を使用し、着用試験を実施した。着用試験結果を表1に示す。実施例1は、温熱快適感に優れ、運動時においても送風性の阻害が小さく、運動にも支障しない好適な冷却材料であるのに対し、比較例1においては、温熱快適感つまり冷却効果が確認されない結果であった。